(57)【要約】【課題】  低電圧駆動とし、さらに長寿命化を実現した機能性薄膜素子及びそれを用いた物品を提供する。また、材料の低コスト化を図り、プロセスコストを大幅に削減した機能性薄膜素子の製造方法を提供する。【解決手段】  基板２と、基板２上に形成された陽極３と、陽極３上に形成された有機金属錯体層４と、有機金属錯体層４上に形成された機能性薄膜（有機発光層５）と、機能性薄膜（有機発光層５）上に形成された陰極６と、を有することを特徴とする。【選択図】図１
2006222383.tif 000002
【特許請求の範囲】
【請求項１】
基板と、
前記基板上に形成された陽極と、
前記陽極上に形成された有機金属錯体層と、
前記有機金属錯体層上に形成された機能性薄膜と、
前記機能性薄膜上に形成された陰極と、を有することを特徴とする機能性薄膜素子。
【請求項２】
基板と、
前記基板上に形成された陰極と、
前記陰極上に形成された機能性薄膜と、
前記機能性薄膜上に形成された有機金属錯体層と、
前記有機金属錯体層上に形成された陽極と、を有することを特徴とする機能性薄膜素子。
【請求項３】
前記有機金属錯体層は、Li、Na、K、Rb及びCsの中から選択される一種のアルカリ金属元素、又はBe、Mg、Ca、Sr及びBaの中から選択される一種のアルカリ土類金属元素のいずれか一方の金属元素と、有機分子とが少なくとも結合した有機化合物から形成されることを特徴とする請求項１又は２記載の機能性薄膜素子。
【請求項４】
前記有機分子は、環状分子を含むことを特徴とする請求項３記載の機能性薄膜素子。
【請求項５】
前記有機分子は、ポルフィリン環、フタロシアニン環、トリフェニレン環及びメテン環の中から選択されるいずれかの環状分子を少なくとも含むことを特徴とする請求項３記載の機能性薄膜素子。
【請求項６】
前記有機分子の分子量が、250〜25000であることを特徴とする請求項３乃至５のいずれか１項に記載の機能性薄膜素子。
【請求項７】
前記有機金属錯体層の厚さdoに対する前記機能性薄膜層の厚さdｆの比（dｆ/ do）が、100＜dｆ/do＜105の関係を満たすことを特徴とする請求項１乃至６のいずれか１項に記載の機能性薄膜素子。
【請求項８】
前記有機金属錯体層の厚さdoは、10nm以下であることを特徴とする請求項１乃至７のいずれか１項に記載の機能性薄膜素子。
【請求項９】
前記陽極は、導電性ナノ粒子と光透過性を有する高分子樹脂とを少なくとも含む材料から形成されることを特徴とする請求項１乃至８のいずれか１項に記載の機能性薄膜素子。
【請求項１０】
前記陽極又は前記機能性薄膜の少なくともいずれか一方が、π共役系材料から形成されることを特徴とする請求項１乃至９のいずれか１項に記載の機能性薄膜素子。
【請求項１１】
前記π共役系材料は、水又は溶剤に可溶性を有する高分子材料であることを特徴とする請求項１０記載の機能性薄膜素子。
【請求項１２】
前記高分子材料は、ドーピングされたポリピロール、ポリアニリン、ポリチオフェン、ポリアセチレン、ポリイソチアナフテン及びこれらの誘導体の中から選択される少なくとも１種であることを特徴とする請求項１１記載の機能性薄膜素子。
【請求項１３】
前記高分子材料は、ポリエチレンジオキシチオフェン、ポリプロピレンオキシド及びこれらの誘導体の中から選択される少なくとも１種であることを特徴とする請求項１１記載の機能性薄膜素子。
【請求項１４】
前記基板は、可視光線領域における平均光透過率が80％以上である高分子樹脂フィルムから形成されることを特徴とする請求項１又は２記載の機能性薄膜素子。
【請求項１５】
前記高分子樹脂フィルムの面内の複屈折Δnが、0.1以下であることを特徴とする請求項１２記載の機能性薄膜素子。
【請求項１６】
前記高分子樹脂は、ポリエチレンテレフタレート、ポリエチレンナフタレート、ポリカーボネート、ポリメチルメタクリレート、ポリエーテルサルフォン、及びこれらの誘導体の中から選択される１種であることを特徴とする請求項１４又は１５記載の機能性薄膜素子。
【請求項１７】
基板上に、印刷手法を用いて水又は溶剤に可溶性のあるπ共役系高分子、又は導電性ナノ粒子と光透過性を有する高分子樹脂とを含む材料により陽極を形成し、前記陽極上に有機金属錯体層を形成した後、前記有機金属錯体層上にπ共役系高分子により機能性薄膜を形成し、この機能性薄膜上に、印刷手法を用いてπ共役系高分子により陰極を形成することを特徴とする機能性薄膜素子の製造方法。
【請求項１８】
基板上に、印刷手法を用いて水又は溶剤に可溶性のあるπ共役系高分子、又は導電性ナノ粒子と光透過性を有する高分子樹脂とを含む材料により陰極を形成し、前記陰極上にπ共役系高分子により機能性薄膜を形成した後、この機能性薄膜上に有機金属錯体層を形成し、その後、前記有機金属錯体層上に、印刷手法を用いてπ共役系高分子により陽極を形成することを特徴とする機能性薄膜素子の製造方法。
【請求項１９】
請求項１７又は１８記載の機能性薄膜素子の製造方法を用いて製造された機能性薄膜素子を用いた物品。
【請求項２０】
請求項１乃至１６のいずれか１項に記載の機能性薄膜素子を用いた表示体又は照明体のいずれかの物品。
【請求項２１】
請求項１乃至１６のいずれか１項に記載の機能性薄膜素子を用いた光起電力モジュール。
【請求項２２】
請求項１乃至１６のいずれか１項に記載の機能性薄膜素子を用いた半導体モジュール。
【発明の詳細な説明】
【技術分野】
【０００１】
本発明は、有機EL素子、太陽電池、調光素子、トランジスタ素子（FET素子）に代表される素子として用いられる機能性薄膜素子、その製造方法及びそれを用いた物品に関する。
【背景技術】
【０００２】
最近の情報化、IT技術の進展はすさまじく、光を発するルミネッセンス素子、光を吸収してエネルギ変換する太陽電池、さらに、電圧のON-OFFにより光透過率が変化する液晶系及びエレクトロクロミック系の調光素子の開発が加速している。
【０００３】
これらの素子は、その両面に陽極と陰極とを配置しており、特に、素子内に光を入射又は出射させたい側の電極に透明電極を配置し、素子内で生成した光を外部に出射させ、又は外部からの光を素子内部に入射している。
【０００４】
最近のTV用として、高輝度、広視野角としたプラズマ（Plasma）ディスプレイ、有機エレクトロルミネッセンス（EL）ディスプレイ、フィールドエミッション（Field Emission）ディスプレイが、精力的に研究開発されている。TV用以外にも、パソコン用ディスプレイ、自動車用ナビゲーションに代表されるフラットパネルディスプレイ、モバイル化の進展による携帯電話、電子ペーパ、さらにモバイル用パソコンでは、透明電極が構成上必須となっている。
【０００５】
有機EL素子、太陽電池、調光素子、トランジスタ素子（FET素子）に代表される素子は、基本的に、機能性薄膜の両面に陽極と陰極の両電極を挟み、サンドイッチ型に構成される。これらの各素子を機構的にみると、２つの電極と機能性薄膜との界面、又は機能性薄膜と機能性薄膜との界面、すなわち接合界面での荷電キャリア（電子、正孔）の動きを積極的に利用し、電子的機能又は光学的機能を発現させている。
【０００６】
さらに、最近脚光を浴びている有機エレクトロルミネッセンス（EL）素子を挙げて説明する。機能性薄膜素子を用いた有機EL素子の縦断面図を図９に示す。有機EL素子２０は、透明基板（ガラス、セラミックス、樹脂）２１上に、陽極２２（透明電極（例えば、ITO: Indium Tin Oxide））を形成し、陽極２２上に、発光層である機能性薄膜２３と、陰極（例えば、Mg・Ag）２４と、を形成している。そして、陽極２２と陰極２４は、直流電源２５の正極と陰極にそれぞれ接続されている。
【０００７】
陽極２２と陰極２４間に電圧を印加すると、陽極２２側から機能性薄膜（発光層）２３に正孔が注入され、陰極２４側から電子がそれぞれの接合界面における電位障壁の高さΔφを超えて機能性薄膜（発光層）２３に注入され、電子と正孔が再結合して発光する仕組みとなっている。そして、この発光は光透過性の材料から形成された透明基板２１と陽極２２側から出射される。
【０００８】
有機EL素子２０の電子と正孔の流れと、接合界面での電位障壁を模式的に表したバンド構造を図１０に示す。図１０に示す構造において、透明な陽極（ITO電極）のイオン化ポテンシャルの大きさφ2は約4.5eV〜4.7eV（エレクトロン ボルト：以下略してeVと表記する）であり、機能性薄膜（発光層）２３のイオン化ポテンシャルの大きさφHは約5.4 eV〜5.8eVであることから、電位障壁の高さΔφは約0.7eV〜1.3eVと非常に大きくなる。電位障壁の高さΔφが大きくなると、陽極２２から正孔が注入され難くなり、狙いとする発光輝度を得るために陽極２２と陰極２４間に高電圧を印加せざるを得なかった。このため有機EL素子２０の低電圧駆動を妨げていた。また、正孔が注入され難くなると、陰極２４から注入される電子との注入バランスを確保することが難しくなり、発光の安定性を維持することができなかった。このような課題を解決するためのアプローチが行われている。
【０００９】
第１は、陽極（透明電極ITO）を固定しておき、陽極と機能性薄膜（発光層）との間に両者のイオン化ポテンシャルの大きさが中間値であるバッファ層を挿入する方法である。
【００１０】
第２は、陽極（透明電極ITO）を固定しておき、陽極のイオン化ポテンシャルφ2の大きさに比較的近い値の発光層を選択する方法である。
【００１１】
第３は、機能性薄膜（発光層）を固定しておき、機能性薄膜（発光層）のイオン化ポテンシャルの大きさφHに比較的近い値の陽極を選択する方法である。
【非特許文献１】「有機ELの話」、頁４９、日刊工業新聞社編
【発明の開示】
【発明が解決しようとする課題】
【００１２】
しかし、前述した３つの方法では、それぞれの問題を有していた。
【００１３】
第１の方法では、バッファ層を挿入すると、陽極と機能性薄膜（発光層）間のエネルギ差を段階的に変えられるため、陽極側から見ると、そのキャリアである正孔は、電位障壁の高さΔφを容易に乗り越えることができる。しかし、バッファ層のイオン化ポテンシャルの大きさφは、任意に制御できるものではなく、しかも、塗布、硬化によるプロセスも増えてコスト高騰の要因となり実用的ではなかった。
【００１４】
第２の方法では、イオン化ポテンシャルの大きさφに着眼して発光材料を選択すると、発光色を自在に選択できず、高い発光効率を得られないという問題を有していた。
【００１５】
第３の方法では、陽極（透明電極ITO）として要求される低抵抗、高光透過率、電極パターン形成性（例えばエッチング性など）、表面平滑性を満足させた上で、発光層のイオン化ポテンシャルの大きさφHに近い値の陽極を選択することは極めて難しかった。さらに、透明導電性が要求される陽極として、最も汎用されている前述のITO電極以外にも、ATO( Antimon doped Tin Oxide)、FTO(F doped Tin Oxide )、ZnO(Zinc Oxide)の電極が知られているが、これらの電極もITO電極と同様の問題を有していた。
【００１６】
このように陽極と発光層との接合界面における電位障壁の高さφを制御した機能性素子を開発して、この機能性素子を用いたディスプレイ、太陽電池モジュールの製品化が要望されているが、実際には、金属や酸化物半導体、さらに機能性薄膜固有の物性値（イオン化ポテンシャル）に基づき各層を組み合わせて使用せざるを得なかった。
【課題を解決するための手段】
【００１７】
本発明は、上記課題を解決するためになされたものであり、すなわち、本発明の機能性薄膜素子は、基板と、基板上に形成された陽極と、陽極上に形成された有機金属錯体層と、有機金属錯体層上に形成された機能性薄膜と、機能性薄膜上に形成された陰極と、を有することを要旨とする。
【００１８】
本発明の機能性薄膜素子の製造方法は、基板上に、印刷手法を用いて水又は溶剤に可溶性のあるπ共役系高分子、又は導電性ナノ粒子と光透過性を有する高分子樹脂とを含む材料により陽極を形成し、陽極上に有機金属錯体層を形成した後、有機金属錯体層上にπ共役系高分子により機能性薄膜を形成し、この機能性薄膜上に、印刷手法を用いてπ共役系高分子により陰極を形成することを要旨とする。
【００１９】
本発明における機能性薄膜素子を用いた物品は、上記記載の機能性薄膜素子を用いた表示体、照明体、光起電力モジュール及び半導体モジュールの中から選択されるいずれかの機能性薄膜素子を用いた物品であることを要旨とする。
【発明の効果】
【００２０】
本発明の機能性薄膜素子によれば、陽極面に陽イオンを有する有機金属錯体層を形成することにより、接合界面での電位障壁の高さを制御し、低電圧駆動、さらに長寿命化を実現したものである。
【００２１】
本発明の機能性薄膜素子の製造方法によれば、材料の低コスト化及びプロセスコストを大幅に削減することができる。
【００２２】
本発明の機能性薄膜素子を用いた物品によれば、低電圧駆動を可能とし、長寿命化を実現することができる。
【発明を実施するための最良の形態】
【００２３】
以下、添付図面を参照し、本発明の実施の形態に係る機能性薄膜素子及びその製造方法を説明する。
【００２４】
本発明の実施の形態に係る機能性薄膜素子を用いた有機EL素子１の縦断面図を図１(a)に示す。有機EL素子１は、基板２と、基板２上に形成された陽極３と、陽極３上に形成された有機金属錯体層４と、有機金属錯体層４上に形成された有機発光層５（機能性薄膜）と、有機発光層５（機能性薄膜）上に形成された陰極６と、を有し、陽極３と陰極６とは直流電源７の陽極（正極）と陰極（負極）にそれぞれ接続されている。光透過性を有する材料により基板２と陽極３を構成し、有機金属錯体層４からの発光は基板２と陽極３を透過する。
【００２５】
このように陽極３と有機発光層５との接合界面に有機金属錯体層４を形成し、陽極３材料のイオン化ポテンシャルを小さくする。すると、キャリアである電子側から見ると、陽極３と有機金属錯体層４の接合界面での電位障壁Δφが低くなり、図１(b)の陽極３と有機金属錯体層４との拡大断面図に示すように、陽極３から有機発光層５に正孔を注入し易くすることができる。ここで、陽極材料ITOに対して「イオン化ポテンシャル」の用語を使用したが、イオン化ポテンシャルは、中性の原子から電子を外部に取り出すのに必要なエネルギであると定義する。なお、ITOは半導体であり、厳密には「イオン化ポテンシャル」ではなく「仕事関数」の語を使用するのが適切であるが、両者は基本的に同一の概念であるため、本願では「イオン化ポテンシャル」の用語を使用する。
【００２６】
陽極３にITO電極、有機発光層５にPPV（ポリフェニレンビニレン）を用いたときのバンド構造を図２(a)に示し、(a)の一部拡大図を(b)に示して、具体的に説明する。ITO電極（陽極３）のイオン化ポテンシャルφ2は−4.7eV、PPVから形成された有機発光層５のイオン化ポテンシャルは約−5.2eV〜−5.5eV、HOMOのレベルφLは約−5.1eVであり、陽極３と有機発光層５の接合界面の電位障壁Δφは理論的に約0.6eVとなる。なお、上記イオン化ポテンシャルの値において、−（マイナス）の符号が付いているが、これは真空準位（0 eV）を基準としているためである（例えば、図2(a)参照のこと）。
【００２７】
さて、上記のように、陽極３と有機発光層５の接合界面に約0.6eVの大きな電位障壁が生じた場合、所望の発光輝度を得るためには陽極３と陰極６間に高電圧を印加しなければならない。しかし、陽極３と陰極６間に高電圧を印加すると有機発光層５での光安定性や発光寿命が低下し、実用に耐えることができない。そこで、陽極３と有機発光層５との接合界面に極薄の有機金属錯体層４を形成し、有機金属錯体層４中の金属元素を陽イオン化した上で、陽極３表面にこの陽イオンを移動させると、陽極３表面に陽イオンをドープした状態と等価となると考えられる。この結果、陽極３のイオン化ポテンシャルφ2の値が増大するものと考えられる。
【００２８】
有機金属錯体層４を形成すると陽極３のイオン化ポテンシャルφ2の値が大きくなるメカニズムは明確ではないが、以下のように説明することができる、と考える。
【００２９】
今、有機金属錯体層４を介して陽極３表面に移動する陽イオン８の様子を図３に示す。
【００３０】
2006222383.tif 000003
未処理状態の陽極３表面を(a)に示し、有機金属錯体層４から脱離した陽イオン８が陽極３表面にドープされた状態を(b)に示す。陽極３表面に陽イオン８がドープされると、陽極３表面での電気的安定性に欠ける状態となり、電気的中性を保つため負に帯電した陰イオン９が誘起されて陽極３表面に電気二重層１０が形成される。この様子を(c)に示す。陽極３表面に電気二重層１０が形成されると、陽極３に存在する電子は最表面に位置する陰イオン９の存在により反発し合う確率が増大し、電子は外部に放出され難くなり、陽極３のイオン化ポテンシャルφ2の値が増大するものと推察される。
【００３１】
大気中での光電子分光法（理研計器（株）社製、AC-2）を用いて、電気二重層１０が形成された陽極３表面のイオン化ポテンシャルφ2を測定することができる。図４(a)に示すように、陽極３表面に単色光の光の波長を入射し、この単色光の波長（言い換えると、照射エネルギ）を可変させて、陽極３表面から飛び出す光電子をカウンタ（図示しない）により測定する。すると、ある閾値から急激に光電子が放出される状態となる。陽極３表面のイオン化ポテンシャルの測定原理図を図４(b)に示す。直線Ａは、図３(a)に示す未処理状態の陽極３表面からの光電子プロットを示し、直線Ｃは、陽極３表面に有機金属錯体層４を形成して、図３(c)に示すように陽極３表面に電気二重層１０が形成された状態での光電子プロットを示す。横軸は照射光エネルギ（eV）、縦軸は光電子収率の1/2乗（平方根）をそれぞれ示し、直線Ａと直線Ｃが横軸の照射光エネルギと交わる交点１１、１２が、イオン化ポテンシャルの値となる。直線Ａのイオン化ポテンシャルの値は4.7 eV、直線Ｃのイオン化ポテンシャルの値は5.2 eVであり、直線Ｃに示すように、陽極３表面に有機金属錯体層４を形成するとイオン化ポテンシャルの値が大きくなることが実証された。このように陽極３表面に有機金属錯体層４を形成すると電気二重層１０が形成されて、陰イオン効果により電子が飛び出し難くなり、イオン化ポテンシャルの値が大きくなるものと考えられる。
【００３２】
前述した図１に示す有機EL素子１では、陽極３と有機発光層５（機能性薄膜）との接合界面に有機金属錯体層４を形成したが、有機金属錯体層４は、有機発光層５（機能性薄膜）と陰極６間に形成しても良く、本態様とした有機EL素子１３の縦断面図を図５(a)に示す。なお、有機EL素子１と同一の構成には同一符号を用いてその説明を省略する。有機EL素子１３は、基板２と、基板２上に形成された陰極３と、陰極３上に形成された有機発光層５（機能性薄膜）と、有機発光層５（機能性薄膜）上に形成された有機金属錯体層４と、有機金属錯体層４上に形成された陽極６と、を有する。このとき、陽極３にITO電極、有機発光層５にPPV（ポリフェニレンビニレン）を用いたときのバンド構造を図６(a)に示し、(a) の一部拡大図を図６(b)に示す。この場合にも有機金属錯体層４を形成していることから、陽極３と有機発光層５（機能性薄膜）の接合界面での電位障壁の高さを制御することができ、陰極６から有機発光層５（機能性薄膜）への電子の注入バランスを容易にすることができる。
【００３３】
次に、有機EL素子１、１３の構成材料を説明する。
【００３４】
有機金属錯体層４は、有機分子と、金属元素と、が少なくとも結合した有機化合物から形成される。
【００３５】
有機分子は、図７に示す(a)ポルフィリン環、(b)フタロシアニン環、(c)トリフェニレン環（図中、左はTP(Triphenylene)、右はOT(o-Terphenyl)）、(d)金属錯体、(e)ピロメテン環の中から選択される有機分子とすることが好ましい。なお、図中、Mは金属元素を示す。
【００３６】
金属元素は、Li、Na、K、Rb及びCsの中から選択される一種のアルカリ金属元素、又はBe、Mg、Ca、Sr及びBaの中から選択される一種のアルカリ土類金属元素のいずれか一方にすることが好ましい。
【００３７】
このようにπ電子雲の発達した有機分子内に金属元素を配位させて有機金属錯体化すると、金属元素が比較的容易にイオン化して陽イオンとなり、この陽イオンが陽極３表面でリッチとなり、陽極３表面に陽イオンをドープした状態と等価となる。このため、陽極３から有機発光層５（機能性薄膜）に正孔を容易に注入することができる。例示した有機分子の中でも、特に、ポルフィリン環、フタロシアニン環又はトリフェニレン環とすることが好ましいが、このように環状構造の中心に金属元素を配位させた構造とすることで、金属元素が比較的容易にイオン化しやすくなるものと考えられる。さらに有機分子を環状分子にすると、溶媒中に有機分子を溶かし、他の有機分子と混合しても有機分子が安定であるため、陽極３表面に有機金属錯体層４を形成すると、分子内で結合している金属元素イオン（陽イオン）が陽極３界面でリッチとなり易く、陽極３から有機金属錯体層４（機能性薄膜）に正孔を容易に注入することができる。
【００３８】
また、選択する中心金属元素の種類に応じて、陽極３界面でのイオン化ポテンシャルの大きさが異なる。周期表のＩa族（アルカリ金属）中のLi、Na、K、Rb、Csの間で比較すると、概ね元素番号の小さな元素（電気陰性度大）としたときに、イオン化ポテンシャルの値が大きくなる傾向にある。例えば、金属フタロシアニンの中心金属元素としてLiまたはNaを使用した場合を比較すると、中心金属元素としてLiを配位させると、Naを配位させた場合と比べてイオン化ポテンシャルの値がより大きくなることが認められた。
【００３９】
さらに、有機分子の分子量は、250〜25000の範囲とすることが好ましく、この範囲の分子量とすることにより、金属元素イオンを含む有機金属発光層４（機能性薄膜）をドライプロセス（例えば、真空蒸着）又はウェットプロセスにより容易に形成することができる。分子量250〜数千程度の有機分子では、真空蒸着などのドライプロセスを適用することができ、基板上に、異なる機能役割を担う有機薄膜の積層構造を形成することも可能である（その代表例が有機EL素子である）。
【００４０】
また、分子量数千〜25000の有機分子は、いわゆる高分子として各種高分子に応じた溶剤を用いることにより溶液化し、上述した各種ウェットプロセスにより基板上に塗布することができる。
【００４１】
なお、有機金属錯体層４は、有機分子内に金属元素を有し、金属元素が遊離し易い材料であれば良く、例示した材料に限定されるものではない。
【００４２】
さらに、この有機金属錯体層４の厚さは、陽極３材料、有機金属錯体層４中の陽イオン、又は金属陽イオンの移動し易さとも関係するため、一義的に決定することはできないが、有機金属錯体層４を極めて薄い厚さとすることで、陽極３のイオン化ポテンシャルφ2の値を任意に制御できることが判明した。具体的には、有機金属錯体層の厚さ（d0）を10nm以下とすることが好ましく、本範囲の厚さにすると、有機金属錯体層を構成する金属元素が陽イオン化し、その陽イオンドープがより顕著となり、イオン化ポテンシャルの変化量も大きくなることが判明した。このことは、有機金属錯体層４から陽イオンが遊離し、陽極３表面に移動させる、すなわちドーピングする上で極めて重要な因子であると考えられる。このため、有機金属錯体層の厚さdoと機能性薄膜の厚さdfの比(df/d0)を制御すると、陽極表面のイオン化ポテンシャルφ2の大きさを自在に制御できることが判明した。以下、これを説明する。
【００４３】
機能性薄膜の厚さdfと、有機金属錯体層４の厚さdoの比(df/d0)を横軸にとり、イオン化ポテンシャルの変化ΔIpを縦軸にとり、両者の関係をプロットして、図８に示した。なお、ここでのイオン化ポテンシャルの変化ΔIpは、陽極上に有機金属錯体層を形成していない場合を基準とし、変化量として表記した。
【００４４】
機能性薄膜の厚さdfは、有機EL素子１において、有機発光層として電子と正孔が失活せず、十分に再結合可能な機能性薄膜の層厚dfを100nmとして実験を行った。実験に使用した有機金属錯体層４として、マグネシウムポルフィリン（MgPor）、マグネシウムフタロシアニン（MgPC）、ナトリウムポルフィリン（NaPor）のいずれも高分子化した３種類を使用した。
【００４５】
図８に示すように、比(df/d0)が1.0よりも小さくなると、陽極３表面のイオン化ポテンシャルの変化量ΔIpはほぼ0であり実質的な変化が認められないが、比(df/d0)が1.0以上になると、イオン化ポテンシャルの変化量ΔIpは徐々に増加する。そして、比(df/d0)が500前後になると、イオン化ポテンシャルの変化量ΔIpは最大値約0.8eVを示す。比(df/d0)が500以上になるとイオン化ポテンシャルの変化量ΔIpは徐々に低下し、比(df/d0)が105以上になるとほぼ0になることが判る。このように比(df/d0)が1.0未満なるとイオン化ポテンシャルの変化量ΔIpがほぼ0となるのは、有機金属錯体層４の厚さdoが実質的に厚くなり、有機金属錯体層４がバルクとしての性質（電気特性的に見たとき、絶縁体又は半導体的レベル）を反映することになり、ナノオーダの極薄層で発現しうる現象（陽イオンがドープされるプロセス）にはなり得ないためと考えられるからである。一方、比(df/d0)が10５を超えるとイオン化ポテンシャルの変化量ΔIpが0となるのは、陽イオンが陽極３表面でドープされるという閾値（活性点）に達していないからであると考えられる。即ち、陽イオンが点在化しているレベルに留まり、イオンドープ化の現象には至らないと推察される。
【００４６】
図８から明らかなように、実験に用いた３種類の有機金属錯体により多少の特性上の差異があるものの、概ね類似の特性を示しており、しかも、イオン化ポテンシャルは1＜(df/d0)＜105の範囲で変化を示し、領域Ａが適正な範囲であることが判明した。特に、比を50〜3000として領域Ｂの範囲とすると、イオン化ポテンシャルの変化量ΔIpが0.4を超えることが判明した。
【００４７】
本発明の実施の形態では、機能性薄膜素子として有機EL素子１を例示したが、本発明の機能性薄膜素子は有機太陽電池または有機レーザとして用いることもできる。有機EL素子１や太陽電池として機能性薄膜素子を用いた場合、光を出射又は入射させる面の電極として透明電極を使用する。透明電極の材料として、一般にITO(Indium Tin Oxide)あるいはZnO(Zinc Oxide)を使用するが、この理由は、低表面抵抗、高透過率であり、さらにエッチングによる回路パターンの形成が容易であるという利点を有するからである。特に、ITOはこの利点を有するため汎用されているが、次の欠点もある。ITOはセラミック薄膜体であるためフレキシビリティ性に欠け、耐熱性の低い有機基板上に、あるいは有機薄膜上にITO薄膜を形成することが困難であり、前述した図５に示す素子構成とすることができない。そして、主に真空プロセス（例えば、スパッタ法、イオンプレーティング法、蒸着法など）を用いてITO薄膜を形成するため、成膜速度が遅く、しかも大きな設備投資が必要となるため、高コスト化を避けることができない。このため、陽極は次の２種類の材料から形成することが好ましい。
【００４８】
一つ目は少なくとも導電性ナノ粒子と光透過性を有する高分子樹脂とを含む材料である。この材料によれば、有機金属錯体層４の安定性を高め、有機EL素子１（機能性薄膜素子）のフレキシビリティ性を向上させることができる。導電性ナノ粒子は、Au、Ag、Pt、Pd、Ni、Cu、Zn、Al、Sn、Pb、C及びTiの中から選択される一種の元素又はこれらの中から選択される一種の元素を含む化合物とすることが好ましい。また、導電性ナノ粒子の粒径は約50nm以下とすることが好ましく、粒径50nm以下にすると可視光領域の入射光の波長λ（380〜780 nm）よりも導電性ナノ粒子の粒径が小さくなり、粒径の約1/10以下となり、光透過率が高くなる。なお、導電性ナノ粒子は球状に限定されず、針状、繊維状としても良い。
【００４９】
二つ目はπ共役系材料である。π共役系材料から陽極を形成すると、共役二重結合中のπ電子の作用により、低表面抵抗化、高光透過率化することができる。特に、π共役系材料は、水又は溶剤に可溶性を有する高分子材料とすることが好ましく、例えば、ポリピロール、ポリアセチレン、ポリアニリン、ポリチオフェン、ポリイソチアナフテン、ポリフラン、ポリセレノフェン、ポリテルロフェン、ポリチエフェンビニレン、ポリパラフェニレンビニレン及びこれらの誘導体の中から選択される少なくとも一種とすることが好ましい。さらに、導電性を高める点から、π共役系材料にドーピング処理した材料を用いると良く、具体的には、ドーピングされたポリピロール（doped Polypyrrole）、ポリアニリン（doped Polyaniline）、ポリチオフェン（doped Polythiophene）、ポリアセチレン（doped Polyacethilene）、ポリイソチアナフテン（doped Polyisothianaphtene）及びこれらの誘導体の中から選択される少なくとも一種とすることが好ましい。これにより、低抵抗、光透過性が良く、さらに発色、光起電力等の所望の光機能を発現させることができる。
【００５０】
さらに、陽極材料として、水又は溶剤により可溶性の高いポリエチレンジオキシチオフェン（PEDOT）、ポリプロピレンオキシド（PO）及びこれらの誘導体の中から選択される一種のπ共役系材料を用いることが好ましい。前者では、PEDOTポリエチレンジオキシチオフェン）:PSS（ポリスチレンスルフォン酸）を代表例として挙げることができる。これにより取扱いが容易で、しかも種々の印刷法を適宜用いることが容易となる。
【００５１】
また、前述したπ共役系材料は、陽極３又は有機金属発光層４（機能性薄膜）として用いることが好ましい。陽極３又は有機金属発光層４（機能性薄膜）をπ共役系材料から形成することにより、有機金属錯体層４からの陽イオンドープが安定し、有機EL素子１のフレキシビリティ性をも向上させることができる。さらに、π共役系材料によれば、フレキシブルな基板上に、陽極と機能性薄膜とをオールウェットプロセスを用いて連続的に塗布、印刷することができ、その後に硬化させることで、製造工程を大幅に簡略化でき、高性能化、低コスト化した機能性薄膜素子を得られる。
【００５２】
基板は、可視光線領域における平均光透過率を高くすると良く、基板の厚さや表面平滑性にも依存するが、実用的な観点から、基板の平均光透過率80％以上、さらに85％以上とすることが好ましい。基板の平均光透過率を高めると、光の散乱又は吸収による損失を極力軽減できるため、基板を介して機能性薄膜から発光する光を外部に出射させ、又は基板外部からの光を機能性薄膜に容易に取り込むことができる。
【００５３】
また、機能性薄膜素子を曲面又は３次元形状にすると、基板のフレキシブル性が要求されるため、基板を高分子樹脂フィルムから形成することが好ましい。
【００５４】
また、高分子樹脂フィルムの面内の複屈折Δn（面内における屈折率の異方性）は、光の出射又は入射する方向に影響を及ぼすため、Δn≦0.1とすることが好ましい。複屈折Δnが0.1を超えると、特定方向（角度）に著しく出射又は入射してしまい、実用上好ましくないからである。
【００５５】
平均光透過率が80％以上であり、複屈折Δnが0.1以下の高分子樹脂フィルムとしては、ポリエチレンテレフタレート（PET）、ポリエチレンナフタレート（PEN）、ポリカーボネート（PC）、ポリメチルメタクリレート（PMMA）、ポリエーテルサルフォン（PES）及びこれらの誘導体の中から選択される一種を選択することが好ましい。このような高分子樹脂フィルムから基板を形成すると、フレキシブル性の高い基板が得られ、しかも、有機EL素子とした場合に、有機金属発光層（機能性薄膜）からの発光を基板外部に均一に安定して出射することができ、さらに、太陽電池とした場合は、基板外部から入射される光が基板中で光損失することなく、有機金属発光層（機能性薄膜）中に入射させることができる。
【００５６】
次に、本発明の実施の形態に係る機能性薄膜素子の製造方法を説明する。例えば、以下に示すいずれかの方法により機能性薄膜素子を製造することが好ましい。
【００５７】
第１の方法は、基板上に、印刷手法を用いて水又は溶剤に可溶性のあるπ共役系高分子、又は導電性ナノ粒子と光透過性を有する高分子樹脂とを含む材料により陽極を形成し、陽極上に有機金属錯体層を形成した後、有機金属錯体層上にπ共役系高分子により機能性薄膜を形成し、この機能性薄膜上に、印刷手法を用いてπ共役系高分子により陰極を形成し、機能性薄膜素子とするものである。
【００５８】
第２の方法は、基板上に、印刷手法を用いて水又は溶剤に可溶性のあるπ共役系高分子、又は導電性ナノ粒子と光透過性を有する高分子樹脂とを含む材料により陰極を形成し、陰極上にπ共役系高分子により機能性薄膜を形成した後、この機能性薄膜上に有機金属錯体層を形成し、その後、有機金属錯体層上に、印刷手法を用いてπ共役系高分子により陽極を形成し、機能性薄膜素子とするものである。
【００５９】
前述した機能性薄膜素子の製造方法において、陽極上に有機金属錯体層を形成する方法を以下説明する。有機金属錯体層は、公知の方法を用いて、陽極上に形成することができる。なお、当然だが、ドープする相手材料の種類や層厚、さらには設定する電位障壁を勘案することが好ましい。
【００６０】
公知の方法としては、可溶性の有機金属錯体高分子を適当な溶媒で希釈し、それをキャスティング法やディップ法で、あるいはまた、スピンコート法、スプレー法、グラビア印刷、インクジェット法を用いて塗布する。特に、陽極を回路パターン化した後に機能性薄膜を形成する場合には、微細回路パターンの幅やピッチ精度の点から、グラビア印刷又はインクジェット法を用いて直接、微細回路を印刷することが好ましい。
【００６１】
このように印刷手法によるウェット法を用いて、基板上への陽極の形成、陽イオンドープ化、機能性薄膜及び陰極の形成を連続して処理することができる。この結果、材料の低コストを図ることができ、さらにプロセスコストを大幅に削減することができる。また、陽極と機能性薄膜との間に有機金属錯体層を形成することにより、機能性薄膜素子の低電圧駆動が可能となり、機能性薄膜素子の長寿命化を実現することができる。さらに、基板にフレキシブルな樹脂フィルムを用いるとフレキシビリティ性を確保することができるため、フレキシブルな機能性薄膜素子やそれを応用した曲面表示体及び３次元形状の表示体とすることができる。なお、陽極と陰極を透明電極から形成することにより、光の出入射を容易とすることができ、基板側又は基板と逆側から光の出入射をすることができる。
【００６２】
本発明の実施の形態に係る機能性薄膜素子を用いた物品は、前述した機能性薄膜素子を用いた表示体、照明体、光起電力モジュール及び半導体モジュールの中から選択されるいずれかとすることが好ましい。また、本発明の実施の形態に係る機能性薄膜素子を用いた物品は、前述した機能性薄膜素子の製造方法を用いて製造した機能性薄膜素子を用いた物品とすることが好ましい。このような物品とすることで、低電圧駆動を可能とし、長寿命化を実現することができる。
【００６３】
以下、さらに具体的に実施例を用いて説明する。
【００６４】
（実施例１）
基板であるポリエチレンテレフタレート（PET）フィルム上に、スパッタ法を用いて膜厚150 nmのITO透明導電性フィルムから成る陽極を形成した。その後、スピンコート法を用いて、陽極上にマグネシウムポルフィリン高分子（MgPor）を塗布し、硬化させて基板上に厚さ50nmの有機金属錯体層を形成し、これを試料とした。
【００６５】
（実施例２）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムポルフィリン高分子（MgPor）を塗布し、硬化させて基板上に厚さ10nmの有機金属錯体層を形成し、これを試料とした。
【００６６】
（実施例３）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムポルフィリン高分子（MgPor）を塗布し、硬化させて基板上に厚さ2nmの有機金属錯体層を形成し、これを試料とした。
【００６７】
（実施例４）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムポルフィリン高分子（MgPor）を塗布し、硬化させて基板上に厚さ0.2nmの有機金属錯体層を形成し、これを試料とした。
【００６８】
（実施例５）
基板であるポリエチレンテレフタレート（PET）フィルム上に、スパッタ法を用いて膜厚150 nmのITO透明導電性フィルムから成る陽極を形成した。その後、スピンコート法を用いて、陽極上にマグネシウムポルフィリン高分子（MgPor）を塗布し、硬化させて基板上に厚さ0.01nmの有機金属錯体層を形成し、これを試料とした。
【００６９】
（実施例６）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムフタロシアニン高分子（MgPc）を塗布し、硬化させて基板上に厚さ50 nmの有機金属錯体層を形成し、これを試料とした。
【００７０】
（実施例７）
基板であるポリエチレンテレフタレート（PET）フィルム上に、スパッタ法を用いて膜厚150 nmのITO透明導電性フィルムから成る陽極を形成した。その後、スピンコート法を用いて、陽極上にマグネシウムフタロシアニン高分子（MgPc）を塗布し、硬化させて基板上に厚さ10 nm有機金属錯体層を形成し、これを試料とした。
【００７１】
（実施例８）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムフタロシアニン高分子（MgPc）を塗布し、硬化させて基板上に厚さ2 nmの有機金属錯体層を形成し、これを試料とした。
【００７２】
（実施例９）
基板であるポリエチレンテレフタレート（PET）フィルム上に、スパッタ法を用いて膜厚150 nm のITO透明導電性フィルムから成る陽極を形成した。その後、スピンコート法を用いて、陽極上にマグネシウムフタロシアニン高分子（MgPc）を塗布し、硬化させて基板上に厚さ0.2 nm の有機金属錯体層を形成し、これを試料とした。
【００７３】
（実施例１０）
基板であるポリエチレンテレフタレート（PET）フィルム上に、スパッタ法を用いて膜厚150 nmのITO透明導電性フィルムから成る陽極を形成した。その後、スピンコート法を用いて、陽極上にマグネシウムフタロシアニン高分子（MgPc）を塗布し、硬化させて基板上に厚さ0.01nmの有機金属錯体層を形成し、これを試料とした。
【００７４】
（実施例１１）
基板であるポリエチレンテレフタレート（PET）フィルム上に、スパッタ法を用いて膜厚150 nmのITO透明導電性フィルムから成る陽極を形成した。その後、スピンコート法を用いて、陽極上にナトリウムフタロシアニン高分子（NaPc）を塗布し、硬化させて基板上に厚さ0.2nmの有機金属錯体層を形成し、これを試料とした。
【００７５】
(実施例１２)
基板であるポリエチレンテレフタレート（PET）フィルム上に、スパッタ法を用いて膜厚150 nm のITO透明導電性フィルムから成る陽極を形成した。その後、スピンコート法を用いて、陽極上にリチウムフタロシアニン高分子（NaPc）を塗布し、硬化させて基板上に厚さ0.2nmの有機金属錯体層を形成し、これを試料とした。
【００７６】
（実施例１３）
基板であるポリエチレンテレフタレート（PET）フィルム上に、粒径50nmの導電性ナノ粒子Ptを5wet%含有させた分散液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ50 nmの有機金属錯体層を形成し、これを試料とした。
【００７７】
（実施例１４）
基板であるポリエチレンテレフタレート（PET）フィルム上に、粒径50nmの導電性ナノ粒子Ptを5wet%含有させた分散液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ0.2 nmの有機金属錯体層を形成し、これを試料とした。
【００７８】
（実施例１５）
基板であるポリエチレンテレフタレート（PET）フィルム上に、粒径50nmの導電性ナノ粒子Ptを5wet%含有させた分散液をスピンコータで塗布し、膜厚150 nmの陽極を形成した。その後、スピンコート法を用いて、陽極上にマグネシウムフタロシアニン高分子（MgPc）を塗布し、硬化させて基板上に厚さ0.01 nmの有機金属錯体層を形成し、これを試料とした。
【００７９】
（実施例１６）
基板であるポリエチレンテレフタレート（PET）フィルム上に、直径φ10 nm×長さL100 nmの導電性ナノ粒子CNTを5wet%含有させた分散液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ50 nmの有機金属錯体層を形成し、これを試料とした。
【００８０】
（実施例１７）
基板であるポリエチレンテレフタレート（PET）フィルム上に、直径φ10 nm×長さL100 nmの導電性ナノ粒子CNTを5wet%含有させた分散液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ0.2 nmの有機金属錯体層を形成し、これを試料とした。
【００８１】
（実施例１８）
基板であるポリエチレンテレフタレート（PET）フィルム上に、直径φ10 nm×長さL100 nmの導電性ナノ粒子CNTを5wet%含有させた分散液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ0.01 nmの有機金属錯体層を形成し、これを試料とした。
【００８２】
（実施例１９）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上にマグネシウムフタロシアニン高分子（MgPc）を塗布し、硬化させて基板上に厚さ50 nmの有機金属錯体層を形成し、これを試料とした。
【００８３】
（実施例２０）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ0.2 nmの有機金属錯体層を形成し、これを試料とした。
【００８４】
（実施例２１）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上に、マグネシウムフタロシアニン高分子（MgPc）を塗布し、硬化させて基板上に厚さ0.01 nmの有機金属錯体層を形成し、これを試料とした。
【００８５】
（実施例２２）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上に、ナトリウムフタロシアニン高分子（NaPc）を塗布し、硬化させて基板上に厚さ50 nmの有機金属錯体層を形成し、これを試料とした。
【００８６】
（実施例２３）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上に、ナトリウムフタロシアニン高分子（NaPc）を塗布し、硬化させて基板上に厚さ0.2 nmの有機金属錯体層を形成し、これを試料とした。
【００８７】
（実施例２４）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成した。その後、スピンコート法を用いて、陽極上に、ナトリウムフタロシアニン高分子（NaPc）を塗布し、硬化させて基板上に厚さ0.01 nmの有機金属錯体層を形成し、これを試料とした。
【００８８】
（実施例２５）
基板であるポリエチレンテレフタレート（PET）フィルム上に、スパッタ法を用いて膜厚150 nm のITO透明導電性フィルムから成る陽極を形成した。その後、スピンコート法を用いて、陽極上にピロメテン高分子（MgPi）を塗布し、硬化させて基板上に厚さ0.2nmの有機金属錯体層を形成し、これを試料とした。
【００８９】
（比較例１）
基板であるポリエチレンテレフタレート（PET）フィルム上に、スパッタ法を用いて膜厚150 nmのITO透明導電性フィルムから成る陽極を形成し、これを試料とした。
【００９０】
（比較例２）
基板であるポリエチレンテレフタレート（PET）フィルム上に、粒径50nmの導電性ナノ粒子Ptを5wet%含有させた分散液をスピンコータで塗布し、膜厚150 nmの陽極を形成し、これを試料とした。
【００９１】
（比較例３）
基板であるポリエチレンテレフタレート（PET）フィルム上に、直径φ10 nm×長さL100 nmの導電性ナノ粒子CNTを5wet%含有させた分散液をスピンコータで塗布し、膜厚150 nmの陽極を形成し、これを試料とした。
【００９２】
（比較例４）
基板であるポリエチレンテレフタレート（PET）フィルム上に、ポリエチレンジオキシチオフェン(PEDOT)/ポリスチレンスルフォン酸(PSS)からなる複合液をスピンコータで塗布し、膜厚150 nmの陽極を形成し、これを試料とした。
【００９３】
上述した実施例１〜実施例２５及び比較例１〜比較例４の各試料をデシケータに入れて24時間真空引きした後、同試料を大気中から取り出し、光電子分光法（理研計器（株）AC-2）を用いて各試料のイオン化ポテンシャルを測定した。測定結果を表１に示した。
【表１】
2006222383.tif 000004
【００９４】
表１に示すように、比較例１〜比較例４の各試料では、陽極上に有機金属錯体層を形成していないため、有機金属錯体層が形成された実施例１〜実施例２５の各試料に比べてイオン化ポテンシャルの値が高く（真空順位0に近い値）、イオン化ポテンシャルの変化量が僅かであった。特に、有機金属錯体層の厚さを10nm以下にすると、イオン化ポテンシャルの変化量が大幅に大きくなることから、有機金属錯体層の厚さを10nm以下すると良いことが判明した。
【図面の簡単な説明】
【００９５】
【図１】(a)は、本発明の実施の形態に係る機能性薄膜素子を用いた有機EL素子の縦断面図であり、(b)は、(a)に示した有機EL素子の陽極と発光層との拡大断面図である。
【図２】(a)は、陽極にITO電極、有機発光層にPPV（ポリフェニレンビニレン）を用いたときのバンド構造を示す図であり、(b)は、(a)の一部拡大図である。
【図３】本発明の実施の形態に係る機能性薄膜素子中の有機金属錯体層を介して陽極表面に移動する陽イオンの様子を示す図であり、(a)は未処理状態の陽極表面を示す図、(b)は有機金属錯体層から脱離した陽イオンが陽極表面にドープされた状態を示す図、(c)は陽極表面に電気二重層が形成された状態を示す図である。
【図４】(a)は、陽極表面から飛び出す光電子を測定する原理図であり、(b)は、陽極表面のイオン化ポテンシャルの測定原理図である。
【図５】(a)は、本発明における他の実施の形態に係る機能性薄膜素子を用いた有機EL素子の縦断面図であり、(b)は、(a)に示した有機EL素子の陽極と発光層との拡大断面図である。
【図６】(a)は、陽極にITO電極、有機発光層にPPV（ポリフェニレンビニレン）を用いたときのバンド構造を示し、(b) は(a) の一部拡大図である。
【図７−１】有機金属錯体層を形成する有機分子の分子構造を示す図であり、(a)はポルフィリン環、(b)はフタロシアニン環、(c)はトリフェニレン環である。
【図７−２】有機金属錯体層を形成する有機分子の分子構造を示す図であり、(d)は金属錯体、(e)はピロメテン環である。
【図８】陽極上に形成した機能性薄膜層の厚さdfと有機金属錯体層の厚さdoとの比（df/do）と、イオン化ポテンシャル変化量ΔIpとの関係を示す図である。
【図９】従来における機能性薄膜素子を用いた有機EL素子を示す縦断面図である。
【図１０】有機EL素子の電子と正孔の流れと、接合界面での電位障壁を模式的に表したバンド構造を示す図である。
【符号の説明】
【００９６】
１…有機EL素子，
２…基板，
３…陽極,
４…有機金属錯体層,
５…有機発光層,
６…陰極,
７…直流電源,
【図１】
2006222383.tif 000005
【図２】
2006222383.tif 000006
【図３】
2006222383.tif 000007
【図４】
2006222383.tif 000008
【図５】
2006222383.tif 000009
【図６】
2006222383.tif 000010
【図７−１】
2006222383.tif 000011
【図７−２】
2006222383.tif 000012
【図８】
2006222383.tif 000013
【図９】
2006222383.tif 000014
【図１０】
2006222383.tif 000015